ФЛЮС, ОБРАЗУЮЩИЙ НЕРАСТВОРИМЫЙ ПАЯЛЬНЫЙ ОСТАТОК

2
5
2
5
2
5
2
6
1. Модифицированный флюс для твердой пайки алюминия, который содержит основной флюс, который включает KAlF или его прекурсор, который образует KAlF во время твердой пайки, и Li-соль в количестве, которое соответствует значению от 80% до 120% количества, которое стехиометрически необходимо для превращения всего KAlF в KLiAlF во время твердой пайки.
2
5
4
2
5
4
2
5
2
6
2. Модифицированный флюс по п.1, в котором основной флюс выбирают из группы, состоящей из KAlF, смесей KAlF и KAlF, флюсов, включающих KAlF и KAlF, которые включают катионы цезия, KSiF, и их смесей.
3
6
3. Модифицированный флюс по п.1, в котором Li-соль выбирают из группы, состоящей из LiF и LiAlF.
3
6
4. Модифицированный флюс по п.1, который содержит KAlF в количестве, равном или меньшем, чем 2% по весу.
2
5
2
3
6
-3
5. Модифицированный флюс по п.1, в котором молярное соотношение Li-соли и KAlF, присутствующего во флюсе или образовавшегося из прекурсора во время твердой пайки, составляет от 0,8:1 до 1,2:1 для Li-солей типа LiA, от 0,4:1 до 0,6:1 для Li-солей типа LiB, и от 0,25:1 до 0,4:1 для Li-солей типа LiC, причем А означает анион одноосновной кислоты, В означает анион двухосновной кислоты, и С означает анион трехосновной кислоты, за исключением аниона AlF .
3
6
3
6
2
5
6. Модифицированный флюс по п.1, включающий LiAlF в качестве Li-соли, в котором молярное соотношение LiAlF и KAlF, присутствующего в флюсе или образующегося из прекурсора во время твердой пайки, составляет от 0,2:1 до 0,3:1.
2
5
3
6
2
5
7. Модифицированный флюс по п.1, который содержит KAlF, и который содержит от 10,5 г до 15,5 г LiF или от 16,2 г до 24,3 г LiAlF на 100 г KAlF.
3
6
2
5
8. Модифицированный флюс по п.7, который содержит от 11,7 г до 14,3 г LiF или от 18,2 г до 22,3 г LiAlF на 100 г KAlF.
9. Флюсовая композиция, содержащая модифицированный флюс по любому из пп.1-8, и по меньшей мере одну добавку, выбранную из группы, состоящей из кремния, растворителей, связующих средств, загустителей, стабилизаторов суспензий, противопенных добавок, поверхностно-активных веществ и тиксотропных агентов.
10. Алюминиевые детали для твердой пайки, покрытые, по меньшей мере частично, флюсом по любому из пп.1-8, или флюсовой композицией по п.9.
11. Способ твердой пайки деталей, изготовленных из алюминия или алюминиевых сплавов, в котором модифицированным флюсом по любому из пп.1-8 или флюсовой композицией по п.9 покрывают по меньшей мере одну из спаиваемых деталей, и детали нагревают до температуры, достаточно высокой для твердой пайки деталей.
12. Спаянные алюминиевые детали, полученные твердой пайкой их с использованием флюса по любому из пп.1-8 или флюсовой композиции по п.9.
2
5
2
5
2
5
13. Способ твердой пайки алюминия, в котором флюс, включающий KAlF, или содержащий прекурсор KAlF, который образует KAlF во время процесса твердой пайки, для твердой пайки алюминия, и соль лития с низкой растворимостью в воде, диспергируют в носителе, выбранном из воды и смесей воды и органического растворителя, по отдельности друг от друга, с образованием дисперсии, содержащей флюс и соль лития, по меньшей мере частично покрывают дисперсией по меньшей мере одну деталь и проводят твердую пайку.
3
6
14. Способ по п.13, в котором соль лития выбирают из группы, состоящей из LiF и LiAlF.
2
5
2
5
2
2
5
2
5
2
4
15. Способ по п.14, в котором флюс выбирают из флюсов, включающих или состоящих из KAlF, KAlF·HO, их смесей, и KAlF и/или KAlF·HO, смешанных с KAlF.
16. Способ по п.13, в котором флюс наносят в форме флюсовой композиции, которая дополнительно включает модифицированный флюс и добавку.
17. Способ по п.16, в котором добавка представляет собой флюсовую добавку, выбранную из группы, состоящей из растворителей, связующих средств, загустителей, стабилизаторов суспензий, противопенных добавок, поверхностно-активных веществ и тиксотропных агентов.
+
18. Способ по п.13, в котором количество добавляемой соли лития является таким, что содержание Li в дисперсии, в расчете на сухой вес, является равным или большим, чем 0,1% по весу, и равным или меньшим, чем 4,6% по весу.